(57)【要約】      （修正有）【課題】容易に曇りガラスを透明にすることが出来、更に不要になればシートを剥離して元の不透明に戻すことができる複合樹脂シートを提供する。【解決手段】厚さのある透明な粘着性樹脂シートと透明な硬質樹脂シートからなる。粘着性樹脂シートは、スチレン系樹脂またはウレタンゲルであり、硬質樹脂シートは、スチレン系またはアクリル系樹脂である。曇りガラスに粘着させて粘着性樹脂により曇りガラスの凹凸を埋め、硬質樹脂シートで表面を平滑にする。【選択図】図１
0003162402.tif 000002
【実用新案登録請求の範囲】
【請求項１】
透明な粘着性樹脂シートと透明な硬質樹脂シートとからなる複合シートで、粘着性樹脂シートはアスカーＣ硬度計による硬度が１０〜３０で、厚さが０．２〜２．０ｍｍあり、硬質樹脂シートは厚さが０．２〜０．５ｍｍあり、複合シートの可視光線透過率が８８％以上であることを特徴とする曇りガラスの凹凸面に粘着させるシート。
【請求項２】
粘着性樹脂シートがスチレン系樹脂またはウレタンゲルであり、硬質樹脂シートがスチレン系またはアクリル系樹脂であることを特徴とする請求項１記載の複合樹脂シート。
【請求項３】
粘着性樹脂シートが網状の糸で補強されたことを特徴とする請求項１または請求項２記載の複合樹脂シート。
【考案の詳細な説明】
【技術分野】
【０００１】  本考案は曇りガラスの凹凸を有する面に粘着させることにより曇りガラスを部分的に透明にすることの出来る樹脂シートに関するものである。
【背景技術】
【０００２】  曇りガラスは主に視線を遮る目的で窓ガラスや間仕切り戸や家具の装飾に使われている。しかし住宅の窓ガラスや部屋の間仕切り戸に使用した場合、屋外や隣室の明暗が分かるだけで、それ以外の様子は全く分からず又明るさが不十分なときがある。【０００３】  曇りガラスを透明ガラスに入れ替えるには費用が高くつき、借家などの場合には家主の了解なしに勝手に入れ替えることは難しい。また全体が透明になるとプライバシーが保てなくなる。曇りガラスの一部分だけが透明になった特殊ガラスもあるがとても高価である。【０００４】  従来から曇りガラスを強化する目的で貼り付けて使用する防犯用フィルムはあったが曇りガラスを透明にすることは考えられていなかった。（たとえば特許文献１）【０００５】  従って、フィルムの透明性が悪く、むしろ視線を遮る目的で意図的に不透明にされており、また曇りガラスに接着剤で強固に貼り付けるものであって、フィルムを剥離して元に戻すのは困難なものであった。【０００６】
【特許文献１】特開２００５−１８００６８号公報
【考案の開示】
【考案が解決しようとする課題】
【０００７】  本考案は曇りガラスに特殊シートを粘着させることにより容易に曇りガラスを透明にしようとするもので、また不要になればシートを剥離して元の不透明に戻そうとするものである。
【課題を解決するための手段】
【０００８】  曇りガラスには摺板ガラスや型板ガラスがあり、ガラスの片側の表面には深さ約２０μｍ〜１５０μｍの微小な凹凸が設けられて不透明になっている。この凹凸を埋めて平滑にすることにより透明性を得ようとするものである。【０００９】  ガラスの凹凸を埋めるために粘度の低い粘着性樹脂を貼付けただけでは、粘着性樹脂が凹凸模様を吸収して表面が平滑にならず、残映を残して透明性は得られない。【００１０】  そこで粘着性樹脂の硬さと厚さの適正なものを選び、厚みのある硬質樹脂シートで覆って凹凸模様の残映を抑えこむことにより表面を平滑にしようとした。【００１１】  すなわち透明な粘着性樹脂シートと透明な硬質樹脂シートからなる複合シートを曇りガラスに粘着させて粘着性樹脂により曇りガラスの凹凸を埋め、硬質樹脂シートで表面を平滑にすることにより光の乱反射を防ぎ、可視光線透過率を高めようとするものである。【００１２】  粘着性樹脂としては透明性の高いスチレン系、アクリル系、塩ビ系樹脂に粘着剤を混ぜたものやウレタン系、シリコン系またはアクリル系ゲル状樹脂のアスカーＣ硬度計による硬度が１０〜３０で、厚さが０．２〜２．０ｍｍのものを使用することができる。【００１３】  粘着の強さは曇りガラスに貼り付けたときに自然に剥がれて落ちないような強度があれば良く、例えばＪＩＳ−Ｚ０２３７の９０度剥離法にて測定した値（対ベークライト板）が３００〜８００ｇ／２０ｍｍ位あればよい。【００１４】  好ましい粘着性樹脂は透明性の高いスチレン系樹脂や、ウレタン系やシリコン系のゲル状の樹脂で、アスカーＣ硬度計による硬度が１５〜２５で、厚さが０．３〜１．０ｍｍのものを使用する。【００１５】  アスカーＣ硬度が１０以下では軟らかすぎて切断などの加工が困難で、また不要になったときに曇りガラスから剥がすのも困難である。また硬度が３０以上では曇りガラスに粘着させた後にガラスの凹凸面から自然に復元して剥がれてくる。【００１６】  厚さが０．３ｍｍ以下では曇りガラスの凹凸を埋めて平滑にするには不十分で、また２．０ｍｍ以上では透明性が悪くなる。【００１７】  硬質樹脂シートとしては硬くて透明性の高いポリスチレン系またはアクリル系樹脂であって、厚さが０．２〜０．５ｍｍで可視光線透過率が８８％以上のものを使用する。【００１８】  硬質樹脂でないと粘着性樹脂が吸収した曇りガラスの凹凸の残映を抑えこむことは出来ない。このことは厚さが０．２ｍｍ以下でも同じで、また０．５ｍｍ以上では透明性が悪くなり切断加工や剥離作業が困難になる。【００１９】  粘着性樹脂と硬質樹脂の複合されたシートは厚さが０．５〜２．５ｍｍ、望ましくは０．５〜１．５ｍｍで、可視光線透過率が８８％以上、望ましくは９０％以上有するものである。【００２０】  粘着性樹脂は細い糸で網状に補強すると曇りガラスへの貼付と取り剥がしが容易になる。さらに糸を伝って貼付面に溜まった空気が抜けやすくなる。補強の糸は樹脂の中に存在しても表面にあってもよい。【００２１】  粘着性樹脂は使用するまでのあいだ表面状態を清浄に保護しなければならない。その為に通常使用されている厚さが０．１ｍｍ以下の薄い剥離紙で保護する。剥離紙の種類は粘着性樹脂から容易に剥離の出���るポリエチレン、ポリエステルなどを用いる。
【考案の効果】
【００２２】  本考案のシートを曇りガラスの凹凸を有する面に粘着させることにより、簡単に曇りガラスを透明にすることが出来、希望の一部分だけでも透明にすることが出来るものである。【００２３】  こうして曇りガラスの一部分だけを透明にすれば覗かれることもなく窓や間仕切り戸の外側の天気や車や人の動きを確実に知ることが出来、また曇りガラスの大部分に貼れば太陽の低い冬季だけに曇りガラスを透明にして太陽光線を取り入れることも出来る。【００２４】  更に不要になれば複合シートを剥がして元の曇りガラスに戻すことが出来るものである。剥がすには粘着シートと曇りガラスとの間に水滴を入れることにより容易に剥離することが出来、乾燥して保存すればまた再使用することが出来る。
【考案を実施するための最良の形態】
【００２５】  透明な粘着性樹脂としてはアスカーＣ硬度計による硬度が１５〜２５、厚さが０．５〜１．０ｍｍのウレタンゲルシートを、硬質樹脂シートとしては厚さが０．２〜０．５ｍｍのスチレン樹脂シートを用い、ウレタンゲルシートは細いナイロン糸で網状に補強し、その上からポリエステル樹脂の薄い剥離紙を貼り付けたもので、剥離紙を除いた複合シートの可視光線透過率が９０％以上である複合シート。
【実施例】
【００２６】  実施例１
図１に示すように粘着性樹脂として厚さ１ｍｍ、アスカーＣ硬度１５のウレタンゲル（エクシールコーポレーション（株）、ハイパーゲルシート１５１０）を用い、その表面をナイロン糸で５ｍｍ間隔で補強した。また他方の面には厚さ０．３ｍｍのポリスチレンシートを貼り合わせた。この複合シートの可視光線透過率は約９０％で、図２に示すように窓の型板ガラスの凹凸面（凹凸の深さ約１００μｍ）の一部分に貼り付けたところ、曇りガラスのその部分が透明になりプライバシーを保ちながら屋外の景色が覗けるようになった。【００２７】  実施例２
粘着性樹脂として厚さ２ｍｍ、アスカーＣ硬度２５のスチレン樹脂系のもの（龍田化学（株）、アイビードラゴンズ）を用い、片面に厚さ０．３ｍｍのポリスチレンシートを貼り合わせた。この複合シートの可視光線透過率は約８８％で、図３に示すように間仕切りドアーの型板ガラス（凹凸の深さ約１００μｍ）に縞状に貼り付けたところ、曇りガラスのその部分が透明になりプライバシーを保って隣室の様子が分かるようになった。
【図面の簡単な説明】
【００２８】
【図１】本考案による複合シートの一実施形態の断面の概略拡大図である。
【図２】本考案による複合シートを曇りガラス窓の一部分に粘着させた状態図である。
【図３】本考案による複合シートを曇りガラスの間仕切り戸の一部分に粘着させた状態図である。
【符号の説明】
【００２９】１  ガラス枠              ３１  硬質樹脂シート
２  曇りガラス            ３２  粘着性樹脂シート
３  複合樹脂シート        ３３  補強糸
４  剥離紙
【図１】
0003162402.tif 000003
【図２】
0003162402.tif 000004
【図３】
0003162402.tif 000005